СПОСОБ ПОЛУЧЕНИЯ ИЗОТРОПНОЙ ЭЛЕКТРОТЕХНИЧЕСКОЙ СТАЛИ

1. Способ получения изотропной электротехнической стали, включающий выплавку, вакуумирование или без него, горячую прокатку, нормализацию или без нее, однократную холодную прокатку полосы на конечную толщину, обезуглероживающий или рекристаллизационный отжиг при 800-850°С и рекристаллизационный отжиг при 800-1050°С, отличающийся тем, что нагрев для обезуглероживания осуществляют со скоростью 100-500°С/сек во влажной защитной азото-водородной смеси.
2. Способ по п.1, отличающийся тем, что нагрев для проведения рекристаллизационного отжига осуществляют со скоростью 100-500°С/сек в сухой защитной азото-водородной смеси.